【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
インク組成物であって、
前記インク組成物の合計重量を基準として２０重量％以下の顔料と；
前記インク組成物の合計重量を基準として１０重量％以下の分散剤と；
前記インク組成物の合計重量を基準として５０重量％〜７５重量％のアクリレートであって、プロポキシル化（６）トリメチロールプロパントリアクリレート、四官能アクリレートポリエステルオリゴマー、及び高粘度二官能アクリレートポリエステルオリゴマーを含む、アクリレートと；
前記インク組成物の合計重量を基準として５重量％〜１０重量％の光開始剤とを含み、
前記インク組成物のゼロ付近の剪断粘度は、
２５℃で２×１０６ｃＰ〜５×１０７ｃＰ、
６０℃で２×１０５ｃＰ〜４×１０６ｃＰであり、
前記インク組成物の６０秒粘着性は、
２５℃で４０ｇ−ｍ〜６５ｇ−ｍ、
６０℃で１０ｇ−ｍ〜２０ｇ−ｍである、インク組成物。
【請求項２】
前記インク組成物の合計重量を基準として１．５重量％以下の安定化剤と；
前記インク組成物の合計重量を基準として１２重量％以下のレオロジー調整剤とをさらに含む、請求項１に記載のインク組成物。
【請求項３】
１５％〜２０％の顔料と；
４％〜８％の分散剤と；
６０％〜７０％のアクリレートと；
５％〜１０％の光開始剤と；
０．１％〜０．３％の安定化剤と；
３％以下のレオロジー調整剤とを含み、
前記インク組成物は、ゼロ付近の剪断粘度が２５℃で４×１０６ｃＰ〜１×１０７ｃＰ、６０℃で４×１０５ｃＰ〜８×１０５ｃＰであり、
前記インク組成物の６０秒粘着性が、２５℃で４５ｇ−ｍ〜５５ｇ−ｍ、６０℃で１０ｇ−ｍ〜１５ｇ−ｍである、請求項２に記載のインク組成物。
【請求項４】
前記アクリレートは、アクリレートモノマー、アクリレートポリマー、アクリレートオリゴマー、二官能アクリレートモノマーおよびこれらの混合物のうち少なくとも１つを含む、請求項３に記載のインク組成物。
【請求項５】
前記高粘度二官能アクリレートポリエステルオリゴマーは、６０℃で少なくとも１１，０００ｃｐｓの粘度を有する、請求項１に記載のインク組成物。
【請求項６】
インク組成物であって、本質的に
前記インク組成物の合計重量を基準として２０重量％以下の顔料と；
前記インク組成物の合計重量を基準として１０重量％以下の分散剤と；
前記インク組成物の合計重量を基準として５０重量％〜７５重量％のアクリレートであって、三官能アクリレートモノマー及び高粘度二官能アクリレートポリエステルオリゴマーを含み、任意で、アクリレートモノマー、アクリレートポリマー、アクリレートオリゴマー、及び二官能アクリレートモノマーからなる群から選択される１つ以上のアクリレートを含む、アクリレートと；
前記インク組成物の合計重量を基準として５重量％〜１０重量％の光開始剤と；
前記インク組成物の合計重量を基準として１．５重量％以下の安定化剤と；
前記インク組成物の合計重量を基準として１２重量％以下のレオロジー調整剤とからなり、
前記インク組成物のゼロ付近の剪断粘度は、
２５℃で２×１０６ｃＰ〜５×１０７ｃＰ、
６０℃で２×１０５ｃＰ〜４×１０６ｃＰであり、
前記インク組成物の６０秒粘着性は、
２５℃で４０ｇ−ｍ〜６５ｇ−ｍ、
６０℃で１０ｇ−ｍ〜２０ｇ−ｍである、インク組成物。
【請求項７】
本質的に、１５％〜２０％の顔料と；
４％〜８％の分散剤と；
６０％〜７０％のアクリレートと；
５％〜１０％の光開始剤と；
０．１％〜０．３％の安定化剤と；
３％以下のレオロジー調整剤とからなり、
前記インク組成物は、ゼロ付近の剪断粘度が２５℃で４×１０６ｃＰ〜１×１０７ｃＰ、６０℃で４×１０５ｃＰ〜８×１０５ｃＰであり、
前記インク組成物の６０秒粘着性が、２５℃で４５ｇ−ｍ〜５５ｇ−ｍ、６０℃で１０ｇ−ｍ〜１５ｇ−ｍである、請求項６に記載のインク組成物。
【請求項８】
前記高粘度二官能アクリレートポリエステルオリゴマーは、６０℃で少なくとも１１，０００ｃｐｓの粘度を有する、請求項６に記載のインク組成物。
【請求項９】
可変データデジタルリソグラフィー印刷デバイスを用いて印刷する方法であって、
画像化部材の再画像形成可能な表面にインク組成物を塗布することと；
前記インク組成物を前記再画像形成可能な表面から基材に転写することとを含み、
前記インク組成物を前記再画像形成可能な表面から前記基材に転写する前に、前記インク組成物を前硬化する必要がなく、
前記インク組成物は、
前記インク組成物の合計重量を基準として２０重量％以下の顔料と；
前記インク組成物の合計重量を基準として１０重量％以下の分散剤と；
前記インク組成物の合計重量を基準として５０重量％〜７５重量％のアクリレートであって、三官能アクリレートモノマー及び高粘度二官能アクリレートポリエステルオリゴマーを含み、任意で、アクリレートモノマー、アクリレートポリマー、アクリレートオリゴマー、及び二官能アクリレートモノマーからなる群から選択される１つ以上のアクリレートを含む、アクリレートと；
前記インク組成物の合計重量を基準として５重量％〜１０重量％の光開始剤と；
前記インク組成物の合計重量を基準として１．５重量％以下の安定化剤と；
前記インク組成物の合計重量を基準として１２重量％以下のレオロジー調整剤とを含み、
前記インク組成物のゼロ付近の剪断粘度は、
２５℃で２×１０６ｃＰ〜５×１０７ｃＰ、
６０℃で２×１０５ｃＰ〜４×１０６ｃＰであり、
前記インク組成物の６０秒粘着性は、
２５℃で４０〜６５ｇ−ｍ、
６０℃で１０〜２０ｇ−ｍである、方法。
【請求項１０】
前記インク組成物は、本質的に
１５％〜２０％の顔料と；
４％〜８％の分散剤と；
６０％〜７０％のアクリレートと；
５％〜１０％の光開始剤と；
０．１％〜０．３％の安定化剤と；
３％以下のレオロジー調整剤とからなり、
前記インク組成物のゼロ付近の剪断粘度は、
２５℃で４×１０６ｃＰ〜１×１０７ｃＰ、
６０℃で４×１０５ｃＰ〜８×１０５ｃＰであり、
前記インク組成物の６０秒粘着性は、
２５℃で４５〜５５ｇ−ｍ、
６０℃で１０〜１５ｇ−ｍである、請求項９に記載の方法。
【請求項１１】
前記高粘度二官能アクリレートポリエステルオリゴマーは、６０℃で少なくとも１１，０００ｃｐｓの粘度を有する、請求項９に記載の方法。
【請求項１２】
可変データデジタルリソグラフィー印刷デバイスを用いて印刷する方法であって、
第１の温度で画像化部材の再画像形成可能な表面にインク組成物を塗布することと；
第２の温度で前記インク組成物を前記再画像形成可能な表面から基材に転写することとを含み、
前記インク組成物を前記再画像形成可能な表面から前記基材に転写する前に、前記インク組成物を前硬化する必要がなく、
前記インク組成物は、
前記インク組成物の合計重量を基準として２０重量％以下の顔料と；
前記インク組成物の合計重量を基準として１０重量％以下の分散剤と；
前記インク組成物の合計重量を基準として５０重量％〜７５重量％のアクリレートであって、プロポキシル化（６）トリメチロールプロパントリアクリレート、四官能アクリレートポリエステルオリゴマー、及び高粘度二官能アクリレートポリエステルオリゴマーを含む、アクリレートと；
前記インク組成物の合計重量を基準として５重量％〜１０重量％の光開始剤とを含み、
前記インク組成物のゼロ付近の剪断粘度は、
２５℃で２×１０６ｃＰ〜５×１０７ｃＰ、
６０℃で２×１０５ｃＰ〜４×１０６ｃＰであり、
前記インク組成物の６０秒粘着性は、
２５℃で４０ｇ−ｍ〜６５ｇ−ｍ、
６０℃で１０ｇ−ｍ〜２０ｇ−ｍである、方法。
【請求項１３】
１５％〜２０％の顔料と；
４％〜８％の分散剤と；
６０％〜７０％のアクリレートと；
５％〜１０％の光開始剤と；
０．１％〜０．３％の安定化剤と；
３％以下のレオロジー調整剤とを含み、
前記インク組成物は、ゼロ付近の剪断粘度は、
２５℃で４×１０６ｃＰ〜１×１０７ｃＰ、
６０℃で４×１０５ｃＰ〜８×１０５ｃＰであり、
前記インク組成物の６０秒粘着性が、
２５℃で４５ｇ−ｍ〜５５ｇ−ｍ、
６０℃で１０ｇ−ｍ〜１５ｇ−ｍである、請求項１２に記載の方法。
【請求項１４】
前記アクリレートは、アクリレートモノマー、アクリレートポリマー、アクリレートオリゴマー、二官能アクリレートモノマーおよびこれらの混合物のうち少なくとも１つを含む、請求項１３に記載の方法。
【請求項１５】
前記高粘度二官能アクリレートポリエステルオリゴマーは、６０℃で少なくとも１１，０００ｃｐｓの粘度を有する、請求項１２に記載の方法。